(57)【要約】【課題】  プラ繊維布地を用いた装飾豊かな時計用文字板を提供する。【解決手段】  プラ繊維布地を用いた時計用文字板において、少なくとも片面にプラ繊維布地４３の腰を強くするためにアクリル樹脂やポリエステル樹脂の塗膜又はこれらの樹脂からなるシートの補強層４２を設け、補強層４２を設けたプラ繊維布地４３をレーザ加工により所要の文字板形状に形成して、文字板基板４１と粘着剤４４を介して貼合せて時計用文字板４０を得る。プラ繊維布地４３にはモルフォ繊維布地などを用い、補強層４２にアクリル樹脂やポリエステル樹脂接着剤を用いる場合は５〜１０μｍの範囲で形成する。【選択図】        図３
2005227046.tif 000002
【特許請求の範囲】
【請求項１】
プラ繊維布地を用いた時計用文字板において、前記時計用文字板は、少なくも片面に前記プラ繊維布地の腰を強くするために補強層を設けたプラ繊維布地を所要の形状に形成し、この所要の形状に形成したプラ繊維布地と文字板基板とを接着剤又は粘着剤を介して貼合せて形成したことを特徴とする時計用文字板。
【請求項２】
前記プラ繊維布地はモルフォ繊維布地であることを特徴とする請求項１に記載の時計用文字板。  
【請求項３】
前記補強層はアクリル樹脂又はポリエステル樹脂の塗膜又はそれらの樹脂からなるシートであることを特徴とする請求項１又は２に記載の時計用文字板。
【請求項４】
前記補強層を設けたプラ繊維布地をレーザ加工で所要の形状に形成したことを特徴とする請求項１乃至３のいずれか１つに記載の時計用文字板。
【請求項５】
前記プラ繊維布地の上面に薄く透明な保護膜を設けたことを特徴とする請求項１又は２に記載の時計用文字板。
【請求項６】
プラ繊維布地を用いた時計用文字板の製造方法において、前記プラ繊維布地を平坦な布地に整形する工程と、該平坦に整形したプラ繊維布地の少なくとも片面に布地の腰を強くするために補強層を形成する工程と、該補強層を形成したプラ繊維布地を所要の形状にレーザカットする工程と、該所要の形状にレーザカットしたプラ繊維布地を文字板基板に接着剤又は粘着剤を介して貼合せる工程と、を有することを特徴とする時計用文字板の製造方法。
【請求項７】
前記プラ繊維布地を平坦な布地に整形する工程は、平坦な２枚の基板の間にプラ繊維布地を挟んで加熱を施こして行うことを特徴とする請求項６に記載の時計用文字板の製造方法。
【請求項８】
前記プラ繊維布地はモルフォ繊維布地であることを特徴とする請求項６又は７に記載の時計用文字板の製造方法。  
【請求項９】
前記補強層はアクリル樹脂又はポリエステル樹脂の塗膜又はそれらの樹脂からなるシートであることを特徴とする請求項６乃至８のいずれか１つに記載の時計用文字板の製造方法。
【請求項１０】
前記プラ繊維布地を文字板基板に接着剤又は粘着剤を介して貼合せる工程の後に、プラ繊維布地の上面に薄く透明な保護膜を形成することを特徴とする請求項６乃至８のいずれか１つに記載の時計用文字板の製造方法。
【請求項１１】
プラ繊維布地を用いた時計用文字板を備える携帯時計であって、前記請求項１乃至５のいずれか１つに記載の時計用文字板を備えて、プラ繊維布地の編み目模様やプラ繊維布地の色彩を外観に表現したことを特徴とする携帯時計。
【請求項１２】
プラ繊維布地を用いた時計用文字板を備える携帯時計であって、前記請求項６乃至１０のいずれか１つに記載の時計用文字板の製造方法で製造した時計用文字板を備えて、プラ繊維布地の編み目模様やプラ繊維布地の色彩を外観に表現したことを特徴とする携帯時計。
【発明の詳細な説明】
【技術分野】
【０００１】
本発明は時計用文字板に関し、特に、モルフォ繊維などのプラスチック繊維（以降、プラ繊維と呼ぶことにする）の布地を用いた時計用文字板、及びその製造方法と、それを備えた携帯時計に関する。
【背景技術】
【０００２】
近年、ナノファイバーを束ねて繊維にしたナノファイバー繊維が現れ、各種の織物などに使用されてきている。ナノファイバーは直径が数１０ナノｍ〜数１００ナノｍ（１μｍが１０００ナノｍ）の繊維でできているもので、これを束ねて数１０μｍ太さの繊維として用いているものである。ナイロンナノファイバー繊維もその一つで、吸湿性が良いことから下着などの織物にも利用されてきている。また、モルフォ繊維もその一つで、見る角度や光の強度によって金属感を伴った青、紫、赤、緑、真珠色などの鮮やかな発色色彩が現れ、大変神秘的な色彩が得られる。これは、モルフォ蝶の発色する色彩に似ていることからモルフォ繊維と呼ばれているものであるが、非常に綺麗であることから衣服などにも利用されてきている。
【０００３】
この、このモルフォ繊維は外観のファッション性を高めることからも携帯情報機器などの外観部品に用いる技術も現れてきている。その一つとして、下記の特許文献１に示された技術がある。
【０００４】
【特許文献１】特許公開２００２−１９２０７０号公報
【０００５】
図９は上記特許文献１に示されたところのモルフォ繊維を塗装した携帯電話器の斜視図を示したものである。これによれば、ＡＢＳ樹脂でできた筐体２の表面にモルフォ繊維を配合した塗料が被覆してあり、この塗装によって、光の反射、干渉、回折あるいは散乱などにより発色して外観のファッション性を高めたとされている。
【０００６】
この特許文献１によれば、ＡＢＳ樹脂を用いて射出成形して形成した筐体２の表面に黒色塗料をプレコートした後、繊維長０．１５〜０．６ｍｍ、繊維太さφ１００〜２００μｍのモルフォ繊維（５重量％）をクリヤーラッカー（９５重量％）に配合した塗料でもって２００μｍの厚みに塗装するとされている。
【発明の開示】
【発明が解決しようとする課題】
【０００７】
しかしながら、上記特許文献１のものは、モルフォ繊維をクリヤーラッカーの中に混ぜ合わせたものであることから、繊維とラッカーの屈折率が近いため、モルフォ繊維からの反射、干渉などの作用が少なくなり発色の効果は半減してしまう。その上、繊維長の短いものでは、その装飾性が十分発揮されず、長いものでは糸くず状に見えてしまう。また、モルフォ繊維の編み目のある布地そのものの模様を見えるようにして装飾性を高めたいと思うものに対しては適用できない。例えば、携帯時計の文字板も装飾性が求められる部品で、この文字板の装飾いかんによって大きく高級感も異なってくる。従って、携帯時計の文字板も価値の高い装飾が求められている。この文字板にモルフォ繊維の編み目の模様が見えて、且つ、モルフォ蝶のような綺麗な発色が現れれば非常に装飾豊かなものとなって時計の価値を高めることができる。
【０００８】
そこで、モルフォ繊維の布地を時計用文字板に設けるために下記の実験を行った。先ず最初に、（実験１）モルフォ繊維布地を金属文字板基板に貼付け、プレス加工で文字板形状を出す実験を行った所、図１０に描くような結果が現れた。図１０はプレス加工により得られた時計用文字板の要部断面図を示していて、モルフォ繊維布地１０を金属基板１２に粘着剤１１を介して貼付けてプレス加工を行った所、外形部と指針取付用小孔部のモルフォ繊維布地１０の切断部に切り口の繊維がバラケて繊維ケバ１０ａが多数発生した。この結果、この条件下ではプレス加工は不適と判断された。
【０００９】
このため、次に、（実験２）モルフォ繊維布地をプラスチック（ポリカーボネイト樹脂）文字板基板に貼付け、レーザ加工で文字板形状を出す実験を行った所、図１１に描くような結果が現れた。図１１はレーザ加工により得られた時計用文字板の要部断面図を示していて、モルフォ繊維布地１０をポリカーボネイト樹脂の基板１３に粘着剤１１を介して貼付けてレーザ加工を行った所、繊維ケバはなくなったが、外形部と指針取付用小孔部のレーザ加工切断面１０ｂ、１３ｂが黒化する現象が現れた。これも不合格の結果であった。
【００１０】
そこで、次に、（実験３）モルフォ繊維布地をレーザ加工で所要の形状に加工し、それを形状が出ている文字板基板に貼付ける実験を行った。レーザ加工でモルフォ繊維布地を所要の形状に加工すると上記実験２で現れた黒化もなく、所要の形状のものを得ることができた。しかしながら、次に、位置を合わせて文字板基板に貼付けるときにモルフォ繊維布地の腰が非常に弱いためになかなか位置合わせできないと云う問題が現れた。位置合わせ治具などを用いて行っても綺麗に貼付けるにはかなりの時間を要するものであった。また、文字板の厚みの制約から腰のある厚いモルフォ繊維は使用できない。
【００１１】
以上のことから、短時間で簡単に貼付けできる方法が求められた。本発明は、このような課題に鑑みて成されたもので、その目的とする所は、時計用文字板において、モルフォ繊維布地のようなプラ繊維布地を短時間に貼付けできる簡単な方法を見いだすことにある。
【課題を解決するための手段】
【００１２】
上記の目的を達成する手段として、本発明の請求項１に記載の時計用文字板は、プラ繊維布地を用いた時計用文字板において、前記の時計用文字板は、少なくとも片面に前記のプラ繊維布地の腰を強くするために補強層を設けたプラ繊維布地を所要の形状に形成し、この所要の形状に形成したプラ繊維布地と文字板基板とを接着剤又は粘着材を介して貼合せて形成したことを特徴とするものである。
【００１３】
また、本発明の請求項２に記載の時計用文字板は、前記のプラ繊維布地がモルフォ繊維布地であることを特徴とするものである。
【００１４】
また、本発明の請求項３に記載の時計用文字板は、前記の補強層がアクリル樹脂又はポリエステル樹脂の塗膜又はそれらの樹脂からなるシートであることを特徴とするものである。
【００１５】
また、本発明の請求項４に記載の時計用文字板は、前記の補強層を設けたプラ繊維布地をレーザ加工で所要の形状に形成したことを特徴とするものである。
【００１６】
また、本発明の請求項５に記載の時計用文字板は、前記のプラ繊維布地の上面に薄く透明な保護膜を設けたことを特徴とするものである。
【００１７】
また、本発明の請求項６に記載の時計用文字板の製造方法は、プラ繊維布地を用いた時計用文字板の製造方法において、前記のプラ繊維布地を平坦な布地に整形する工程と、該平坦に整形したプラ繊維布地の少なくとも片面に腰を強くするために補強層を形成する工程と、該補強層を形成したプラ繊維布地を所要の形状にレーザカットする工程と、該所要の形状にレーザカットしたプラ繊維布地を文字板基板に接着剤又は粘着剤を介して貼合せる工程と、を有することを特徴とするものである。
【００１８】
また、本発明の請求項７に記載の時計用文字板の製造方法は、前記のプラ繊維布地を平坦な布地に整形する工程は平坦な２枚の基板の間にプラ繊維布地を挟んで加熱を施こして行うことを特徴とするものである。
【００１９】
また、本発明の請求項８に記載の時計用文字板の製造方法は、前記のプラ繊維布地がモルフォ繊維布地であることを特徴とするものである。
【００２０】
また、本発明の請求項９に記載の時計用文字板の製造方法は、前記の補強層がアクリル樹脂又はポリエステル樹脂の塗膜又はそれらの樹脂からなるシートであることを特徴とするものである。
【００２１】
また、本発明の請求項１０に記載の時計用文字板の製造方法は、前記プラ繊維布地を文字板基板に接着剤又は粘着剤を介して貼合せる工程の後に、プラ繊維布地の上面に薄く透明な保護膜を形成することを特徴とするものである。
【００２２】
また、本発明の請求項１１に記載の携帯時計は、プラ繊維布地を用いた時計用文字板を備える携帯時計であって、前記の請求項１乃至５のいずれか１つに記載の時計用文字板を備えて、プラ繊維布地の編み目模様やプラ繊維布地の色彩を外観に表現したことを特徴とするものである。
【００２３】
また、本発明の請求項１２に記載の携帯時計は、プラ繊維布地を用いた時計用文字板を備える携帯時計であって、前記の請求項６乃至１０のいずれか１つに記載の製造方法に基づいて製造した時計用文字板を備えて、プラ繊維布地の編み目模様やプラ繊維布地の色彩を外観に表現したことを特徴とするものである。  
【発明の効果】
【００２４】
発明の効果として、請求項１に記載の発明の下では、プラ繊維布地の腰を強くするための補強層を設けているのでプラ繊維布地を容易に文字板基板に貼付けることができる。そして、プラ繊維布地の編み目模様やその色彩を文字板から得ることができる。
【００２５】
また、請求項２に記載の発明の下では、モルフォ繊維布地を用いていることからモルフォ蝶が発するような色彩が得られ、非常に綺麗な外観装飾が得られる。  
【００２６】
また、請求項３に記載の発明の下では、補強層にアクリル樹脂又はポリエステル樹脂の塗膜又はそれらの樹脂からなるシートを用いることから、この補強層を設けたプラ繊維布地にレーザ加工を行っても黒化現象が起きない。従って、請求項４に記載の如く、レーザ加工により所望の形状に切断が可能となり、綺麗な切断面が得られる。
【００２７】
また、請求項５に記載の発明の下では、プラ繊維布地の繊維の乱れや損傷からの保護ができる。
【００２８】
また、請求項６に記載の発明の下では、平坦で腰の強いプラ繊維布地が得られるので文字板基板に容易に貼合わせることができる。
【００２９】
また、請求項７に記載の発明の下では、プラ繊維布地を伸びきった状態で平坦にすることができる。そして、補強層を均一に塗布することができる。文字板基板に貼合せしたときに布地の編み目模様が良く現れて、均一な模様状態で貼合せることができる。
【００３０】
請求項８、請求項９に記載の発明の効果は、前述した請求項２、請求項３の発明の効果と同じ効果が得られる。
【００３１】
また、請求項１０に記載の発明の下では、プラ繊維布地の繊維の乱れや損傷からの保護ができる。
【００３２】
また、請求項１１及び１２に記載の発明の下では、本発明の時計用文字板、或いは、本発明の製造方法に基づいて製造した時計用文字板を携帯時計に用いれば、その携帯時計からプラ繊維布地の編み目模様やその色彩などを得ることができるので装飾性が増し、時計の価値観などを高める効果を奏する。また、モルフォ繊維布地などを使った時計ではモルフォ蝶の発するような独特の綺麗な色彩が現れるのでその美しさなどで更に価値観が増す。
【発明を実施するための最良の形態】
【００３３】
以下、本発明の最良の実施形態を図１〜図８を用いて説明する。図１は本発明の第１実施形態に係る時計用文字板を用いた携帯時計の平面図を示しており、図２は図１における要部断面図、図３は本発明の第１実施形態に係る時計用文字板の要部断面図、図４は図３におけるＡ部の拡大図を示している。また、図５は図３における時計用文字板の製造工程を示した工程図である。図６は本発明の第２実施形態に係る携帯時計の時計用文字板の要部断面図を示している。また、図７は本発明の第３実施形態に係る時計用文字板の要部断面図で、図８は図７におけるＣ部の拡大図を示している。
【００３４】
本発明の第１実施形態に係る時計用文字板を図１、２、３、４を用いて説明する。図１、図２は本発明の第１実施形態に係る時計用文字板を用いた携帯時計の平面図と要部断面図を示している。図３は本発明の第１実施形態に係る時計用文字板の要部断面図を示したもので、図４は図３におけるＡ部の拡大図を示している。図１、図２より、本発明の第１実施形態に係る時計用文字板を用いた携帯時計３０は、ケース３１の内部に中枠３７を介して取付けた時計用文字板４０、ムーブメント３８、ムーブメント３８の指針軸に取付けられた時針や分針を示す指針３４が納められ、そして、これらを覆う形で透明なカバーガラス３２と裏蓋３６が取付けられ、ケース３１の嵌又部分にバンド３３を、ケース３１の側面にリューズ３５を取付けた構成を取っている。ここでの時計用文字板４０は本発明の第１実施形態に係る時計用文字板を用いており、時計用文字板４０については図３及び図４を用いて詳しく説明する。尚、図１及び図２においての時計用文字板４０は見える要素部品のみを取り上げて符合してあり、また、図１において格子状に示したプラ繊維布地４３の格子状の模様は一部分だけを描いたもので他の部分は省略してある。尚また、時計用文字板４０以外の構成部品は既に従来より開示された技術仕様のものを用いているのでここでの説明は省略する。
【００３５】
図３、図４より、本発明の時計用文字板４０は、指針取付け用の中心孔４１ｂを形成した文字板基板４１と、文字板基板４１の上面側に設けた中心孔４３ｂを有するプラ繊維布地４３と、プラ繊維布地４３の下面に布地の腰を強くするために設けた補強層４２と、プラ繊維布地４３の上面の外周所定の位置に設けた時字４５と、が主要構成部品になって構成されている。そして、プラ繊維布地４３の補強層４２と文字板基板４１とが粘着剤４４を介して粘着固定し、一体となった構造を形成している。
【００３６】
文字板基板４１はりん青銅や洋白などの金属から出来ており、メッキや塗装などの表面処理が施されている。プラ繊維布地４３はモルフォ繊維布地を用いている。このモルフォ繊維は屈折率の異なるポリエステルとナイロンを数１０ナノｍ単位の厚みで６１層積み重ねた多層積層構造を取っているもので、図４に示すように、１本の繊維４３ａの太さが厚み１５〜２０μｍ、幅６０〜７０μｍ太さの楕円構造を取っている繊維である。このモルフォ繊維を、図４の丸く囲ったＢ部に示すように、１０本位集合させて十字に編み込んで布地にしたのがモルフォ繊維布地である。布地の厚みは約１５０〜２００μｍ位ある。このモルフォ繊維は光の反射、干渉などによってモルフォ蝶が発するような色彩を発し、非常に綺麗で美しい独特の外観色彩が得られる。また、このモルフォ繊維布地からなるプラ繊維布地４３は後述するように平坦に整形した状態で使用する。
【００３７】
プラ繊維布地４３の下面に設けた補強層４２はモルフォ繊維布地からなるプラ繊維布地４３の腰を強くするために設けるものである。モルフォ繊維布地は大変柔らかいので腰を強くして文字板基板に貼付けする必要がある。補強層４２は、本実施の形態では、透明な１４０度以下で硬化する熱硬化型のアクリル樹脂塗料を用いている。吹きつけ塗装方法で略５〜１０μｍ厚み程度の塗料を塗布する。塗料は編み目の隙間や束ねた繊維の隙間の中にも入り込んで行くが、塗料が布地の隙間に入り込んでいく部分は布地の厚みのほぼ半分以下の範囲に押さえている。このように、補強層４２の量はほんの僅かな量で良い。図３に示すプラ繊維布地４３と補強層４２は、上記のようにモルフォ繊維布地からなるプラ繊維布地４３の下面にアクリル樹脂からなる補強層４２を形成した後にレーザ加工を施して所要の文字板形状に仕上げたものである。そして、レーザ加工によって文字板形状に仕上げた後に文字板基板４１と粘着剤４４でもって位置を合わせて貼合わせる。
【００３８】
時字４５は所望の色のインクを用いてスクリーン印刷などで形成する。電鋳方法で形成した金属時字、或いは機械加工方法で形成した金属時字を設ける場合は、一旦プラ繊維布地の上に部分的に印刷塗膜を設けて、プラ繊維布の編み目の隙間を塞ぎ、時字接着面を平坦にして（これは接着面積を広く取り接着強度を高めるため）、その上に接着方法などで設けるのが好ましい。
【００３９】
上記の構成を取る時計用文字板４０には、モルフォ繊維布地を用いており、しかも、そのモルフォ繊維布地表面が空気にさらされていることから、モルフォ蝶が発するような色彩を発し、非常に綺麗で美しい独特の外観色彩が得られる。そして、携帯時計として、時計用文字板４０から得られる独特の外観色彩と、布地の編み目模様などの装飾も伴って装飾豊かで高級感を感じさせる。また、モルフォ繊維は透過性を有していることから、金属で形成した文字板基板４１の色調が僅かに見えてくる。文字板基板４１のメッキの色調や塗装の色調などと組み合わせることによって更にその装飾性を高めることができる。
【００４０】
次に、上記の構成を取る時計用文字板の製造方法を図５を用いて説明する。図５は時計用文字板の製造方法を示す工程図を示している。先ず、（ａ）図はプラ繊維布地４３を平坦に整形する工程を示している。平滑な２枚のガラス基板１０１の間にプラ繊維布地４３を良く伸張させた状態で挟み込み、加圧状態で略１４０度、１時間の加熱処理を施す。これによって平坦に整形された布地が得られる。加圧力は軽く押さえる程度で良く、加圧温度は１３０〜１４０度の範囲で行うのが良く、１４５度以上の温度をかけると布地に変色などが起きてくる。（ｂ）図は平坦に整形されたプラ繊維布地４３を示している。次に、（ｃ）図において、プラ繊維布地４３の下面に補強層４２を形成する。本実施の形態では熱硬化型のアクリル樹脂を吹きつけ塗装方法で形成した後、加熱して完全に硬化させる。塗装の量は前述したように５〜１０μｍ厚み位の量を吹き付ける。編み目の隙間の中にも浸透して硬化する。次に、（ｄ）図において、レーザ加工を施して所要の形状の文字板形状に仕上げる。最後に、（ｅ）図において、所要の形状に形成された文字板基板４１に粘着剤４４を介してプラ繊維布地４３及び補強層４２を粘着固定して一体化する。尚、図には示していないが、時字４５はこの後に印刷方法などで形成して完成の時計用文字板４０が出来上がる。
【００４１】
このような製造方法を取ると、プラ繊維布地４３が綺麗に伸ばされて平坦に、そして、その編み目の模様が整って整形される。更に、このように整形したプラ繊維布地４３に補強層４２を塗布すると僅かな塗布量であるが全面に渡って均一に付着させることができ、腰の強いプラ繊維布地４３を得ることができる。このようなプラ繊維布地４３としてモルフォ繊維布地を用いるとモルフォ蝶のような色彩を発する色彩が綺麗に現れる。また、補強層４２として熱硬化型のアクリル樹脂を使用している。このアクリル樹脂は炭酸レーザを使ったレーザカットで黒化せず、綺麗な切断面が得られる。アクリル樹脂の他にポリエステル樹脂なども補強層の材料として用いることができる。このように腰を強くしたプラ繊維布地４３を時計用文字板形状にレーザカットし、文字板基板４１に位置を合わせて粘着剤４４を介して貼付けると非常に簡単に貼合せすることができる。そして、モルフォ繊維独特の色彩と布地の編み目模様を文字板に現すことができる。
【００４２】
本実施形態のモルフォ繊維布地を使った時計用文字板４０は携帯時計３０の透明なカバーガラス３２を介して視認される。モルフォ繊維布地の表面が空気にさらされていることから、上からの光が直接モルフォ繊維に入射する。このため、モルフォ繊維から発色する色彩が綺麗に現れる。
【００４３】
次に、本発明の第２実施形態に係る時計用文字板を図６を用いて説明する。図６は本発明の第２実施形態に係る時計用文字板の要部断面図を示している。この時計用文字板はソーラセル付の携帯時計に対応したものである。ソーラセル付の携帯時計は前述の図２で示したムーブメントと時計用文字板との間にソーラセルを配設した構造を取る。従って、図６で示した時計用文字板の下面側にソーラセルが配設される構造の携帯時計になっている。
【００４４】
図６より、この時計用文字板５０は、プラスチックからなる文字板基板５１と、モルフォ繊維布地からなるプラ繊維布地５３と、接着剤５６を介してプラ繊維布地５３の下面に貼付けて設けたＰＥＴ（ポリエチレンテレフタレート）シートからなる補強層５２と、時字５５と、を主要構成部品にして構成している。そして、補強層５２を設けたプラ繊維布地５３を粘着剤５４を介して文字板基板５１に接着固定した構造を取っている。
【００４５】
ここでの文字板基板５１は僅かに白色に着色したポリカーボネイト樹脂を用いており、光透過率を７０％前後位に設定している。モルフォ繊維布地の厚みが１５０〜２００μｍであると光透過率は３５〜４０％位得られることから、全体の透過率としては少なくとも２５％近くの透過率が得られている。最近のソーラセルは発電効率が良くなり、光透過率が１５〜２０％以上あれば十分発電機能を満たすものが現れてきている。従って、本実施形態の時計用文字板５０はソーラセルの発電に支障のない透過率を十分に確保している。文字板基板５１を着色する目的は、ソーラセルの持っている独特の濃紫色を和らげるためで、本実施形態では白色に着色している。モルフォ繊維布地は白色系の色調を持っていることより、より白色化して文字板上に白さを増すと共に、ソーラセルの色調をより一層和らげる理由による。しかしながら、白色に限定するものでもなく、デザインに合わせて適宜に着色の色調を決めると良い。また、透明なポリカーボネイト樹脂を用いても良いものである。更に、透明なプラスチックの文字板基板に印刷または塗装でカラー化しても良い。プラ繊維布地５３には、前述の第１実施形態と同様に、モルフォ繊維布地を使用している。モルフォ繊維布地については前述の第１実施形態で説明しているのでここでの説明は省略するが、ここでも、モルフォ繊維布地を平坦に整形して使用している。補強層５２は、本実施形態においては、ポリエステル樹脂を代表するＰＥＴ（ポリエチレンテレフタレート）シートを用いている。透明で厚みは１３０μｍ前後のものを用い、アクリル樹脂接着剤からなる接着剤５６を介してモルフォ繊維布地に接着している。ここでの接着剤５６は透明なアクリル樹脂を用いており、前述の第１実施形態で用いた補強層と全く同じ仕様で、５〜１０μｍ厚み位の量をモルフォ繊維布地に塗布し、その上に透明なＰＥＴシーとなる補強層５２を押し当て、加圧と加熱によってモルフォ繊維布地とＰＥＴシートを接着固定する方法を取っている。そして、このＰＥＴシートを接着したモルフォ繊維布地をレーザ加工を施して図に示す文字板形状に仕上げている。
【００４６】
このような構成を取る時計用文字板５０は、プラ繊維布地５３の腰がかなり強くなり、文字板基板５１との貼合せが非常にし易くなる。また、前述の第１実施形態と同様に、モルフォ繊維布地の持っている独特の色彩が得られる。そして、ソーラセル付の携帯時計にその色彩と布地の織り目模様の装飾を付与する。
【００４７】
尚、本実施形態では、補強層５２にＰＥＴシートを用いたが、アクリル樹脂のシートを用いても良い。これらの樹脂シートからなる補強層を設けたプラ繊維布地にレーザ加工を施しても黒化現象が発生せず綺麗に切断を行うことができる。
【００４８】
次に、本発明の第３実施形態に係る時計用文字板を図７、図８を用いて説明する。図７は本発明の第３実施形態に係る時計用文字板の要部断面図を示していて、図８は図７におけるＣ部の拡大図を示している。
【００４９】
この時計用文字板６０は、金属からなる文字板基板６１と、モルフォ繊維布地からなるプラ繊維布地６３と、プラ繊維布地６３の下面に布地の腰を強くするために設けた補強層６２と、プラ繊維布地６３の上面に設けた透明な保護膜６７と、この保護膜６７の上で外周所定の位置に設けた時字６５と、が主要構成部品になって構成されている。そして、プラ繊維布地６３の補強層６２と文字板基板６１とを粘着剤６４を介して粘着固定して、一体となった構造を形成している。前述の図３を用いて説明した第１実施形態の時計用文字板の構成とは透明な保護膜６７を設けたところのみが異なっている。
【００５０】
この透明な保護膜６７は、補強層６２を設けたプラ繊維布地６３を粘着剤６４で文字板基板６１に貼合わせた後に吹き付け塗装方法などで形成する。塗料としてはウレタン樹脂やエポキシ樹脂、アクリル樹脂などを用いることができる。この保護膜６７は５μｍ以下の非常に薄い厚みで形成する。５μｍ以下の厚みであると、モルフォ繊維布地からモルフォ蝶のような綺麗な色彩が得られるが、これよりも厚くするとその色彩が得られなくなる。保護膜が厚いと塗膜と繊維の屈折率の関係で、見る角度を変えても色彩の変化が少なくなる。
【００５１】
また、モルフォ繊維布地の表面に薄く保護膜６７を設けることによって、細いモルフォ繊維のバラケ（繊維の集まりがほぐれてバラバラになること）や繊維の飛び出し（繊維の集まりから飛び出しが出てくること）などを防止することができる。モルフォ繊維布地が表面に露出していると作業取扱中に布地表面との接触などが起き、繊維のバラケや飛び出しなどが発生することがよく起きる。保護膜はこれらを防止する効果を生む。また、繊維の損傷などに対しても保護の働きをなす。また、この保護膜を前もって施しておくとプレス加工で文字板形状を形成することもできる。
【００５２】
この保護膜６７にアクリル樹脂やポリエステル樹脂を用いる場合は、補強層６２を形成するときにこの保護膜６７も一緒に形成しても良い。このときの保護膜６７は補強層の役割もなすので布地の腰をかなり強くすることができる。これらの樹脂はレーザ加工を施しても黒化しないので、後工程で新たに保護膜を設ける必要もなくなる。
【００５３】
以上の構成を取る時計用文字板も、前述の第１実施形態、第２実施形態の時計用文字板と同様に、モルフォ蝶が発するような独特な色彩が得られる。また、モルフォ繊維布地に保護膜を設けていることから露出する状態に置かれても損傷などから免れることができる。
【００５４】
以上、本発明の第１実施形態から第３実施形態の時計用文字板について、プラ繊維布地にモルフォ繊維布地を用いたもので説明してきた。時計用文字板は高い装飾性が求められることから色々な装飾性のあるプラ繊維布地を用いて文字板に仕立てることが行われている。本発明はそれらのプラ繊維布地を用いた場合でも適用できるものである。
【産業上の利用可能性】
【００５５】
以上、時計用文字板においての本発明を詳細に説明した。本発明は時計用文字板に限らず、一般的な装飾部品にも利用することができる。また、携帯時計に限らず、携帯情報機器などの電子機器の外観装飾部品にも利用することができる。
本発明を
【図面の簡単な説明】
【００５６】
【図１】本発明の第１実施形態に係る時計用文字板を用いた携帯時計の平面図である。
【図２】図１における携帯時計の要部断面図である。
【図３】本発明の第１実施形態に係る時計用文字板の要部断面図である。
【図４】図３におけるＡ部の拡大図である。
【図５】図３における時計用文字板の製造工程を示した工程図である。
【図６】本発明の第２実施形態に係る時計用文字板の要部断面図である。
【図７】本発明の第３実施形態に係る時計用文字板の要部断面図である。
【図８】図７におけるＣ部の拡大図である。
【図９】上記特許文献１に示されたところのモルフォ繊維を塗装した携帯電話器の斜視図である。
【図１０】モルフォ繊維布地を用いた実験で、プレス加工により得られた時計用文字板の要部断面図である。
【図１１】モルフォ繊維布地を用いた実験で、レーザ加工加工により得られた時計用文字板の要部断面図である。
【符号の説明】
【００５７】
３０    携帯時計  
３１    ケース
３２    カバーガラス
３３    バンド
３４    指針
３５    リューズ
３６    裏蓋
３７    中枠
３８    ムーブメント
４０、５０、６０    時計用文字板
４１、５１、６１    文字板基板
４２、５２、６２    補強層
４３、５３、６３    プラ繊維布地
４４、５４、６４    粘着剤
４５、５５、６５    時字
５６    接着剤
６７    保護膜
【図１】
2005227046.tif 000003
【図２】
2005227046.tif 000004
【図３】
2005227046.tif 000005
【図４】
2005227046.tif 000006
【図５】
2005227046.tif 000007
【図６】
2005227046.tif 000008
【図７】
2005227046.tif 000009
【図８】
2005227046.tif 000010
【図９】
2005227046.tif 000011
【図１０】
2005227046.tif 000012
【図１１】
2005227046.tif 000013